(57)【要約】      （修正有）【課題】耐摩耗性が高く、摺動特性に優れる成形体及びその製造方法を提供する。【解決手段】成形体は、金属を主成分とする円筒状の基材層２と、基材層の内周面に積層され、ポリエーテルエーテルケトン（ＰＥＥＫ）又はフィラー含有ポリイミド（ＰＩ）を主成分とする摺動層３と、基材層の外周面側に積層され、フッ素樹脂を主成分とする最外層４とを備える。摺動層が、ポリエーテルエーテルケトンを主成分とするとともに、ポリテトラフルオロエチレン（ＰＴＦＥ）、ポリテトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）又はこれらの組合せをさらに含有する。【選択図】図１
2019209525.tif 000002
【特許請求の範囲】
【請求項１】
金属を主成分とする円筒状の基材層と、
上記基材層の内周面に積層され、ポリエーテルエーテルケトン（ＰＥＥＫ）又はフィラー含有ポリイミド（ＰＩ）を主成分とする摺動層と、
上記基材層の外周面側に積層され、フッ素樹脂を主成分とする最外層と
を備える成形体。
【請求項２】
上記摺動層が、上記ポリエーテルエーテルケトンを主成分とするとともに、ポリテトラフルオロエチレン（ＰＴＦＥ）、ポリテトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）又はこれらの組合せをさらに含有する請求項１に記載の成形体。
【請求項３】
上記摺動層の平均厚さが５μｍ以上１００μｍ以下である請求項１又は請求項２に記載の成形体。
【請求項４】
上記基材層の外周面に積層され、ゴムを主成分とする弾性層をさらに備える請求項１、請求項２又は請求項３に記載の成形体。
【請求項５】
金属を主成分とする円筒状の基材層の内周面に、ポリエーテルエーテルケトン又はフィラー含有ポリイミドを主成分とする摺動層を積層する工程を備える成形体の製造方法。
【発明の詳細な説明】
【技術分野】
【０００１】
本発明は、成形体及び成形体の製造方法に関する。
【背景技術】
【０００２】
複写機、レーザービームプリンター等の画像形成装置では、印刷及び複写の最終段階では一般に熱定着方式が採用されている。この熱定着方式は、加熱源を内部に設けた定着ローラと加圧ローラとの間にトナー画像が転写された印刷用紙等の被転写物を通過させることで、未定着のトナーを加熱溶融し、被転写物にトナーを定着させて画像を形成する方式である。
【０００３】
上記定着ローラとしては、合成樹脂や金属等からなる筒状の芯体の外周面に直接又は他の層を介して最外層を形成した構造のものが一般に使用されている。近年、画像形成装置の印刷機能又は複写機能の高速化に伴い、定着ローラに求められるトナーに対する離型性等の品質基準が高くなってきている。そのため、これに対応すべく、高価ではあるが分子量が小さくＰＴＦＥよりも離型性に優れるＰＦＡをＰＴＦＥに混合した塗膜を備える定着ローラが考案されている（特開平１０−１４２９９０号公報参照）。
【先行技術文献】
【特許文献】
【０００４】
【特許文献１】特開平１０−１４２９９０号公報
【発明の概要】
【発明が解決しようとする課題】
【０００５】
しかしながら、フッ素樹脂は表面エネルギーの低さに起因して内側層との剥離強度（密着力）が低いため、高速印刷における耐性に改善の余地がある。また、フッ素樹脂は、耐摩耗性及び熱伝導率が比較的低いため、フッ素樹脂のみを摺動部材に用いた場合、表面が摩耗し易く、特に連続運転による摺動面の温度上昇により摩耗が促進される。
【０００６】
本発明は上記事情に基づいてなされたものであり、耐摩耗性が高く、摺動特性に優れる成形体及びその製造方法を提供することを目的とする。
【課題を解決するための手段】
【０００７】
上記課題を解決するためになされた本発明の一態様に係る成形体は、金属を主成分とする円筒状の基材層と、上記基材層の内周面に積層され、ポリエーテルエーテルケトン又はフィラー含有ポリイミドを主成分とする摺動層と、上記基材層の外周面側に積層され、フッ素樹脂を主成分とする最外層とを備える。
【０００８】
また、上記課題を解決するためになされた本発明の別の一態様に係る成形体の製造方法は、金属を主成分とする円筒状の基材層の内周面に、ポリエーテルエーテルケトン又はフィラー含有ポリイミドを主成分とする摺動層を積層する工程を備える。
【０００９】
ここで、「主成分」とは、最も含有量の多い成分であり、例えば含有量が５０質量％以上の成分を指す。
【発明の効果】
【００１０】
本発明の一態様に係る成形体は、耐摩耗性が高く、摺動特性に優れる成形体を提供できる。本発明の別の態様に係る成形体の製造方法は、摺動特性に優れる成形体を製造できる。
【図面の簡単な説明】
【００１１】
【図１】本発明の第１実施形態に係る成形体を示す模式的横断面図である。
【図２】本発明の第２実施形態に係る成形体を示す模式的横断面図である。
【発明を実施するための形態】
【００１２】
［本発明の実施形態の説明］
本発明の一態様に係る成形体は、金属を主成分とする円筒状の基材層と、上記基材層の内周面に積層され、ポリエーテルエーテルケトン又はフィラー含有ポリイミドを主成分とする摺動層と、上記基材層の外周面側に積層され、フッ素樹脂を主成分とする最外層とを備える。
【００１３】
当該成形体は、基材層の内周面に積層された摺動層を備え、上記摺動層がポリエーテルエーテルケトン又はフィラー含有ポリイミドを主成分とするので、成形体の耐摩耗性が高く、摺動特性に優れる。また、フッ素樹脂を主成分とする最外層を備えるので、離型性を向上できる。
【００１４】
上記摺動層が、ポリエーテルエーテルケトンを主成分とするとともに、ポリテトラフルオロエチレン（ＰＴＦＥ）、ポリテトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）又はこれらの組合せをさらに含有することが好ましい。摺動層がポリエーテルエーテルケトンを主成分とするとともに、上記樹脂成分をさらに含有することで、耐摩耗性及び耐熱性をより向上できる。
【００１５】
上記摺動層の平均厚さが５μｍ以上１００μｍ以下であることが好ましい。上記摺動層の平均厚さが上記範囲であることで、当該成形体の耐摩耗性をより向上できる。ここで「平均厚さ」とは、任意の十点において測定した厚さの平均値をいう。
【００１６】
当該成形体は、上記基材層の外周面に積層され、ゴムを主成分とする弾性層をさらに備えることが好ましい。フッ素樹脂を主成分とする最外層の弾性が比較的低くなり易いが、当該成形体においては、ゴムを主成分とする弾性層が、フッ素樹脂を主成分とする最外層の内周面に直接積層されることで、最外層の弾性が向上する。
【００１７】
また、本発明の別の態様に係る成形体の製造方法は、金属を主成分とする円筒状の基材層の内周面に、ポリエーテルエーテルケトン又はフィラー含有ポリイミドを主成分とする摺動層を積層する工程を備えることが好ましい。
【００１８】
当該成形体の製造方法は、上記工程を備えることで、摺動特性に優れる成形体を製造できる。
【００１９】
［本発明の実施形態の詳細］
以下、本発明の実施形態に係る成形体及びその製造方法について図面を参照しつつ詳説する。
【００２０】
［第１実施形態］
＜成形体＞
図１は、第１実施形態に係る成形体１を示す模式的断面図である。成形体１は、円筒状の基材層２と、基材層２の内周面に積層される摺動層３と、基材層２の外周面側に積層され、フッ素樹脂を主成分とする最外層４とを備える。成形体１は、円筒形状を有することで、複写機やプリンタ、ファクシミリ等の画像形成装置の定着ユニットにおける定着ローラ、加熱ローラ、現像ユニットにおける現像ローラ、帯電ローラ、転写ローラ、他の部分におけるエンドレスベルトを支持するためのローラ、排紙用ローラ、ゴミ取りローラ、搬送ローラ等、種々の回転体（ローラ）に好適に用いることができる。
【００２１】
成形体１の平均厚さの下限としては、特に限定されないが、例えば３０μｍが好ましく、上記平均厚さの上限としては、例えば１５０μｍが好ましい。
【００２２】
［基材層］
基材層２は、金属を主成分とする。また、基材層２の形状は、円筒状であり、画像形成装置の種々の回転体（ローラ）に好適に用いることができる。
【００２３】
上記基材層は、金属を主成分とする。上記金属としては、例えばステンレス等の鉄合金、ニッケル、アルミニウム、アルミニウム合金、銅、銅合金などが挙げられる。上記金属としては、展延性及び耐熱性に優れることから、これらの中でもステンレス又はニッケルが好ましい。
【００２４】
基材層２における金属の含有割合の下限としては、９０質量％が好ましく、９５質量％がより好ましく、９９質量％がさらに好ましく、９９．５質量％が特に好ましい。また、上記含有割合は１００質量％であってもよい。すなわち、基材層２は、金属のみからなり、バインダー等を含有しない金属板又は金属箔であってもよい。上記含有割合が上記下限より小さい場合、成形体１の柔軟性及び耐熱性が不十分となるおそれや貼着した後に最外層４が剥離し易くなるおそれがある。
【００２５】
基材層２の平均厚さとしては、十分な強度を維持できれば特に限定されず、例えば５μｍ以上３００μｍ以下が好ましい。
【００２６】
［摺動層］
摺動層３は、基材層２の内周面に積層される。摺動層３は、ポリエーテルエーテルケトン又はフィラー含有ポリイミドを主成分とする。摺動層３が、ポリエーテルエーテルケトン又はフィラー含有ポリイミドを主成分とすることで、成形体１の耐摩耗性が高く、摺動特性に優れる。
【００２７】
摺動層３の平均厚さの下限としては、５μｍが好ましく、１０μｍがより好ましく、２０μｍがさらに好ましい。一方、上記平均厚さの上限としては、１００μｍが好ましく、５０μｍが好ましく、３０μｍがさらに好ましい。上記平均厚さが上記下限より小さい場合、成形体１の耐摩耗性が低下するおそれがある。逆に、上記平均厚さが上記上限を超える場合、成形体１が不要に厚くなるおそれがある。
【００２８】
（ポリエーテルエーテルケトン）
ポリエーテルエーテルケトンは、耐摩耗性に優れる。
【００２９】
摺動層３がポリエーテルエーテルケトンを含有する場合、摺動層３におけるポリエーテルエーテルケトンの含有量の下限としては、５１質量％が好ましく、７０質量％がより好ましい。また、摺動層３におけるポリエーテルエーテルケトンの含有量は、１００質量％であってもよい。摺動層３におけるポリエーテルエーテルケトンの含有量が上記下限より小さい場合、摺動層３の耐摩耗性が低下し、成形体１の耐摩耗性が不十分となるおそれがある。
【００３０】
摺動層３がポリエーテルエーテルケトンを主成分とする場合、ポリテトラフルオロエチレン（ＰＴＦＥ）、ポリテトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）又はこれらの組合せをさらに含有することが好ましく、ポリテトラフルオロエチレンをさらに含有することがより好ましい。摺動層がポリエーテルエーテルケトンを主成分とするとともに、上記樹脂成分をさらに含有することで、耐摩耗性及び耐熱性をより向上できる。
【００３１】
（フィラー含有ポリイミド）
フィラー含有ポリイミドは、ポリイミドにフィラーが含有された樹脂成分である。
【００３２】
〈ポリイミド〉
ポリイミドは、比較的軽量であり、かつ耐熱性及び柔軟性に優れる。ポリイミドとは、分子内にイミド結合を有する樹脂である。ポリイミドは、例えば酸成分としてのテトラカルボン酸又はその無水物と、アミン成分としてのジアミン化合物とを反応溶媒中で重縮合反応させ、得られたポリイミド前駆体を加熱等により脱水閉環させることにより得ることができる。
【００３３】
上記テトラカルボン酸又はその無水物としては、例えばピロメリット酸二無水物、３，３’，４，４’−ベンゾフェノンテトラカルボン酸二無水物、ベンゼン−１，２，３，４−テトラカルボン酸二無水物、ナフタレン−２，３，６，７−テトラカルボン酸二無水物、３，３’，４，４’−ジフェニルテトラカルボン酸二無水物、２，２’’，３，３’’−ｐ−テルフェニルテトラカルボン酸二無水物、２，２−ビス（２，３−ジカルボキシフェニル）−プロパン二無水物、ビス（２，３−ジカルボキシフェニル）エーテル二無水物、ビス（２，３−ジカルボキシフェニル）メタン二無水物、３，３’，４，４’−ジフェニルスルホンテトラカルボン酸二無水物、ビス（２，３−ジカルボキシフェニル）スルホン二無水物、１，１−ビス（２，３−ジカルボキシフェニル）エタン二無水物、ペリレン−３，４，９，１０−テトラカルボン酸二無水物、フェナンスレン−１，２，７，８−テトラカルボン酸二無水物等の芳香族テトラカルボン酸二無水物、
シクロペンタン−１，２，３，４−テトラカルボン酸二無水物等の脂環式酸無水物、
ピラジン−２，３，５，６−テトラカルボン酸二無水物等の複素環誘導体などが挙げられる。上記テトラカルボン酸又はその無水物は、１種単独で又は２種以上を組み合わせて用いることができる。
【００３４】
上記ジアミン化合物としては、例えば２，２−ジ（ｐ−アミノフェニル）−６，６’−ビスベンゾオキサゾール、ｐ−フェニレンジアミン、ｍ−フェニレンジアミン、４，４’−ジアミノジフェニルプロパン、２，２−ビス［４−（４−アミノフェノキシ）フェニル］プロパン、４，４’−ジアミノジフェニルスルホン、４，４’−ジアミノジフェニルエーテル、ベンジジン、４，４’’−ジアミノ−ｐ−テルフェニル、ｐ−ビス（２−メチル−４−アミノペンチル）ベンゼン、１，５−ジアミノナフタレン、２，４−ジアミノトルエン、ｍ−キシレン−２，５−ジアミン、ｍ−キシリレンジアミン等の芳香族ジアミン、
ピペラジン、メチレンジアミン、エチレンジアミン、テトラメチレンジアミン等の脂肪族ジアミンなどが挙げられる。上記ジアミン化合物は、１種単独で又は２種以上を組み合わせて用いることができる。
【００３５】
摺動層３がフィラー含有ポリイミドを含有する場合、摺動層３におけるポリイミドの含有量の下限としては、７０質量％が好ましく、９０質量％がより好ましく、９９質量％がさらに好ましい。また、摺動層３におけるポリイミドの含有量は、１００質量％であってもよい。摺動層３におけるポリイミドの含有量が上記下限より小さい場合、摺動層３の耐摩耗性が低下し、成形体１の摺動特性が不十分となるおそれがある。
【００３６】
〈フィラー〉
上記ポリイミドは、フィラーを含有する。上記ポリイミドがフィラーを含有することで、当該成形体の耐摩耗性を向上できる。
【００３７】
上記フィラーとしては、公知のものを使用でき、例えばチタン酸カリウム、チタン酸アルミニウム等のチタン酸化合物、酸化チタン、カーボンナノチューブ、天然黒鉛、炭素繊維、ガラス繊維、ワラステナイトなどが挙げられる。上記フィラーは複数の種類を用いることができる。
【００３８】
フィラーの形状としては、当該成形体の耐摩耗性をより向上できる観点から、針状又は鱗片状が好ましい。ここで、「針状」とは、アスペクト比（フィラーの径と長さの比）が１．５以上、好ましくは２以上である形状を意味する。フィラーの断面形状は円に限らず、フィラーの断面が円でない場合は断面の最大長さを径としてアスペクト比を求める。また、「鱗片状」とは、薄片状、板状も含む。
【００３９】
（最外層）
最外層４は、フッ素樹脂を主成分とする。最外層４は、フッ素樹脂を主成分とするため、耐摩耗性に優れる。最外層４は、本発明の効果を損なわない範囲において、他の任意成分を含有してもよい。
【００４０】
上記フッ素樹脂としては、例えばポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、ポリビニリデンフルオライド（ＰＶＤＦ）、テトラフルオロエチレン−エチレン共重合体（ＥＴＦＥ）、ポリクロロトリフルオロエチレン（ＰＣＴＦＥ）、クロロトリフルオロエチレン−エチレン共重合（ＥＣＴＦＥ）、ポリビニルフルオライド（ＰＶＦ）、フルオロオレフィン−ビニルエーテル共重合体、フッ化ビニリデン−四フッ化エチレン共重合体、フッ化ビニリデン−六フッ化プロピレン共重合体等が挙げられる。上記フッ素樹脂としては、これらの中で、ＰＴＦＥ、ＰＦＡ及びＦＥＰが好ましく、ＰＦＡ及びＰＴＦＥがより好ましく、耐摩耗性、耐薬品性及び耐熱性の観点からＰＴＦＥがさらに好ましい。上記フッ素樹脂は、１種単独で又は２種以上を組み合わせて用いることができる。
【００４１】
なお、上記フッ素樹脂は、本発明の効果を損なわない範囲において、他の共重合性モノマーに由来する重合単位を含んでいてもよい。例えば、ＰＴＦＥは、パーフルオロ（アルキルビニルエーテル）、ヘキサフルオロプロピレン、（パーフルオロアルキル）エチレン、クロロトリフルオロエチレン等の重合単位を含んでいてもよい。上記他の共重合性モノマーに由来する重合単位の含有割合の上限としては、上記フッ素樹脂を構成する全重合単位に対して、例えば３モル％である。
【００４２】
最外層４の平均厚さの下限としては、５μｍが好ましく、２０μｍがより好ましい。一方、上記平均厚さの上限としては、５０μｍが好ましく、４０μｍがより好ましい。上記平均厚さが上記下限より小さい場合、成形体１の耐久性低下のおそれがある。逆に、上記平均厚さが上記上限を超える場合、成形体１の弾性が低下するおそれがある。
【００４３】
＜成形体の製造方法＞
当該成形体の製造方法は、金属を主成分とする円筒状の基材層の内周面に、ポリエーテルエーテルケトン又はフィラー含有ポリイミドを主成分とする摺動層を積層する工程を備える。当該成形体の製造方法は、上記工程を備えることで、摺動特性に優れる成形体を製造できる。また、当該成形体の製造方法は、最外層を基材層の外周面側に積層する最外層積層工程をさらに備えることが好ましい。
【００４４】
（摺動層積層工程）
本工程では、金属を主成分とする円筒状の基材層の内周面に摺動層を積層する。始めにポリエーテルエーテルケトン又はフィラー含有ポリイミドを主成分とする摺動層用樹脂組成物を調製する。次に、上記摺動層用樹脂組成物を用いて塗工、押出成形、射出成型等を行った後に焼成することにより、摺動層が形成される。塗工手段としては、特に限定されず、スプレーコーター、静電塗布装置、フローコーター、ディップコーター等、種々の方法を用いることができる。また、焼成温度としては、例えば１００℃以上５００℃以下とすることができる。
【００４５】
（最外層積層工程）
本工程では、上記摺動層積層工程後の基材層の外周面側にフッ素樹脂を主成分とする最外層を積層する。上記フッ素樹脂を主成分とする最外層を積層する方法としては、例えばフッ素樹脂を主成分とする最外層用樹脂組成物の塗工、ＰＦＡ熱収縮チューブによる被覆等が挙げられる。フッ素樹脂を主成分とする最外層用樹脂組成物の塗工を行う場合、フッ素樹脂を主成分とする最外層用樹脂組成物を溶剤に分散、又は溶解させた塗料を基材層の外周面に塗工する。この溶剤としては、フッ素樹脂を効率よく分散できる水と乳化剤、水とアルコール、水とアセトン、水とアルコールとアセトン等の混合液を用いることができる。次に、この塗料を塗工した基材層を加熱炉に入れ加熱し、上記塗料中の溶剤を飛ばすとともにフッ素樹脂を焼成する。フッ素樹脂の焼成温度としては、例えば３００℃以上４００℃以下とすることができる。その後、基材層の外周面を冷却することで最外層を基材層の外周面に形成する。
【００４６】
＜利点＞
第１実施形態に係る成形体は、耐摩耗性が高く、摺動特性に優れるので、画像形成装置の定着ユニットにおける定着ローラ、加熱ローラ、現像ユニットにおける現像ローラ、帯電ローラ、転写ローラ、他の部分におけるエンドレスベルトを支持するためのローラ、排紙用ローラ、ゴミ取りローラ、搬送ローラ等の種々の回転体（ローラ）に好適に用いることができる。
【００４７】
［第２実施形態］
＜成形体＞
第２実施形態に係る成形体は、上記基材層の外周面に積層され、ゴムを主成分とする弾性層をさらに備える。
【００４８】
図２は、第２実施形態に係る成形体１０を示す模式的横断面図である。図２の成形体１０は、円筒状の基材層２と、基材層２の内周面に積層される摺動層３と、上記基材層２の外周面に積層される弾性層５と、弾性層５の外周面に積層される最外層４とを備える。なお、基材層２、摺動層３及び最外層４は、第１実施形態と同様であるので同一番号を付して説明を省略する。
【００４９】
（弾性層）
上記弾性層５は、基材層２の外周面に積層される。弾性層５は、ゴムを主成分とする。従って、弾性層５は、十分な弾性を有する。フッ素樹脂を主成分とする最外層４の弾性が比較的低くなり易いが、当該成形体１０においては、ゴムを主成分とする弾性層が、フッ素樹脂を主成分とする最外層の内周面に積層されることで、最外層４の弾性を向上できる。また、弾性層５が最外層４の内周面に積層されることで、弾性層５と最外層４との層間接着力をより向上できる。また、上記ゴムは、加硫されていることが好ましい。上記ゴムが加硫されていることで、弾性層５の弾性をより向上でき、その結果、成形体１０の弾性がより向上する。
【００５０】
上記ゴムとしては、特に限定されないが、例えば天然ゴム、合成天然ゴム、ブタジエンゴム、スチレンブタジエンゴム、ブチルゴム、ニトリルゴム、エチレンプロピレンゴム、クロロプレンゴム、アクリルゴム、クロロスルホン化ポリエチレンゴム、ウレタンゴム、シリコーンゴム、フッ素ゴム、エチレン酢酸ビニルゴム、エピクロルヒドリンゴム、多流化ゴム等を用いることができる。上記ゴムは、１種単独で又は２種以上を組み合わせて用いることができる。
【００５１】
弾性層５におけるゴムの含有量の下限としては、７０質量％が好ましく、９０質量％がより好ましく、９９質量％がさらに好ましい。また、弾性層５におけるゴムの含有量は、１００質量％であってもよい。弾性層５におけるゴムの含有量が上記下限より小さい場合、弾性層５の弾性が低下し、成形体１の弾性が不十分となるおそれがある。
【００５２】
弾性層５は、ゴム以外の成分として添加剤を含有してもよい。上記添加剤としては、例えば可塑剤、安定剤、滑剤、酸化防止剤、紫外線吸収剤、難燃剤、着色剤、充填材等が挙げられる。このように、弾性層５が上記添加剤を含有することで、弾性層５に所望の特性を付与できる。弾性層５における上記添加剤の含有量の上限としては、特に限定されないが、例えば３０質量％が好ましい。
【００５３】
弾性層５の平均厚みとしては、特に限定されず用途に応じて適宜変更可能であるが、例えば０．１ｍｍ以上５０ｍｍ以下とすることができる。
【００５４】
＜第２実施形態の成形体の製造方法＞
当該第２実施形態の成形体の製造方法としては、例えば上記第１実施形態の成形体の製造方法の上記摺動層積層工程後の基材層の外周面に弾性層を積層する工程をさらに備える方法が挙げられる。弾性層積層工程では、始めに、ゴムを主成分とする摺動層用樹脂組成物を調製する。次に、上記摺動層用樹脂組成物を用いて塗工、押出成形、射出成型等を行った後に固化することにより、弾性層が形成される。なお、弾性層のゴムの加硫は、成形体の製造における任意の時点に行うことができる。
【００５５】
＜利点＞
第１実施形態に係る成形体は、円筒形状を有することで、複写機やプリンタ、ファクシミリ等の画像形成装置の定着ユニットにおける定着ローラ、加熱ローラ、現像ユニットにおける現像ローラ、帯電ローラ、転写ローラ、他の部分におけるエンドレスベルトを支持するためのローラ、排紙用ローラ、ゴミ取りローラ、搬送ローラ等の種々の回転体（ローラ）に好適に用いることができる。
【００５６】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５７】
当該成形体は、摺動層と基材層との間、最外層と基材層との間、最外層と弾性層との間等に他の層を備えてもよい。上記他の層としては、例えばプライマー層等が挙げられる。
【００５８】
また、最外層の内周面に対してはその密着性を向上するために、表面処理を行ってもよい。上記表面処理としては、例えばサンドブラスト処理、エッチング処理、電解研磨処理等による粗面化などが挙げられる。
【００５９】
また、最外層４に電離放射線を照射してフッ素樹脂を架橋することで、最外層４の耐摩耗性を向上させてもよい。
【実施例】
【００６０】
以下、実施例によって本発明をさらに具体的に説明するが、本発明は以下の実施例に限定されるものではない。
【００６１】
＜摺動層用樹脂組成物Ｎｏ．１〜Ｎｏ．５＞
成形体の摺動層を形成するための摺動層用樹脂組成物Ｎｏ．１〜Ｎｏ．５を用いて以下の手順でフィルムを作製し、摺動特性を評価した。摺動層用樹脂組成物Ｎｏ．１〜Ｎｏ．５の組成及びフィルムの平均厚さを表１に示す。なお、表１中の「−」は、該当する成分を用いなかったことを示す。
【００６２】
（樹脂成分）
摺動層用樹脂組成物の樹脂成分としては、以下のものを用いた。
ポリエーテルエーテルケトン：ＶＩＣＴＲＥＸ社の「ＶＩＣＯＴＥ  Ｆ８０４、ＶＩＣＯＴＥ  Ｆ８０４ＢＬＫ、ＶＩＣＯＴＥ  Ｆ８１０、ＶＩＣＯＴＥ  Ｆ８１０ＢＬＫ、ＶＩＣＯＴＥ  Ｆ８０７ＢＬＫ、ＶＩＣＯＴＥ  Ｆ８１６ＢＫ」
ポリテトラフルオロエチレン：オキツモ社の「オキツモ」
ポリイミド：宇部興産社の「Ｕワニス」
【００６３】
（フィラー）
摺動層用樹脂組成物のフィラーとしては、以下のものを用いた。
針状酸化チタン：石原産業社の「ＦＴＬ３００」
鱗片状黒鉛：中越黒鉛社の「ＢＫ−３ＡＫ」
カーボンナノチューブ：昭和電工社の「ＶＧＣＦ−Ｈ」
【００６４】
＜ピンオンディスク型摩耗試験による回転摩耗評価＞
ピンオンディスク型摩耗試験とは、例えば鉄製のピンの先端を試験対象部材の摺動面に垂直に押圧しながら摺動面を回転させることにより、公転摺動させる試験を意味する。具体的には、摺動層用樹脂組成物Ｎｏ．１〜Ｎｏ．５のフィルムの表面に対し、１８０℃の加熱下で、回転軸を中心とする１つの円周上に配置された直径１７．４ｍｍのステンレス製の２本のピンを押圧荷重１０７．８７ｋＰａ、回転速度２１０ｒｐｍで２０００秒間摺動させるピンオンディスク型摩耗試験を行い、その摩耗領域の摩耗深さ［μｍ］を測定した。なお、上記ピンの先端は平面状とした。
表１に、評価結果を示す。
【００６５】
【表１】
2019209525.tif 000003
【００６６】
表１に示すように、ポリエーテルエーテルケトン又はフィラー含有ポリイミドを主成分とする摺動層用樹脂組成物Ｎｏ．１〜Ｎｏ．４は、ピンオンディスク型摩耗試験における摩耗量が小さく、摺動中において、摺動層が変形しにくいことがわかる。一方、ポリエーテルエーテルケトン又はフィラー含有ポリイミドを含まず、ポリテトラフルオロエチレンを主成分とする摺動層用樹脂組成物Ｎｏ．５は、摩耗量が大きく、摺動特性が劣っていた。従って、当該成形体は、耐摩耗性が高く、摺動特性に優れることが示された。
【産業上の利用可能性】
【００６７】
本発明の一態様に係る成形体及びその製造方法は、耐摩耗性が高く、摺動特性に優れる成形体を提供できる。本発明の一形態に係る成形体は、複写機やプリンタ、ファクシミリ等の画像形成装置の定着ユニットにおける種々の回転体（ローラ）に好適に用いることができる。
【符号の説明】
【００６８】
１、１０    成形体
２          基材層
３          摺動層
４          最外層
５          弾性層
【図１】
2019209525.tif 000004
【図２】
2019209525.tif 000005